ПРОДУКТ С ТВЕРДОЙ ПОВЕРХНОСТЬЮ И СПОСОБ ЕГО ПОЛУЧЕНИЯ

1. Термоотверждаемый материал с твердой поверхностью как определено стандартом ISO 19712-1 UNE.EN: 2013, полученный из жидкой композиции, содержащей по меньшей мере один полиол, по меньшей мере один металлосодержащий катализатор, по меньшей мере один изоцианат алифатического или циклоалифатического типа и расширяемые полимерные микросферы, чей диаметр увеличивается в 2-5 раз по отношению к нерасширенному состоянию,
где указанный полиол в жидкой композиции представляет собой простой полиэфир, сложный полиэфир, полиол на основе поликарбоната или полиол на основе макрогликоля, или их комбинацию, и указанный полиол присутствует в количестве от 4% до 20% по массе относительно композиции, и где указанный термоотверждаемый материал с твердой поверхностью является жесткими, непрозрачными или полупрозрачными и частично расширенным, сохраняя при этом твердые участки.
2. Термоотверждаемый материал с твердой поверхностью по п. 1, отличающийся тем, что указанная жидкая композиция дополнительно содержит по меньшей мере одну добавку, выбранную из группы, состоящей из: стабилизаторов, пенообразующих агентов, огнеупорных агентов, агентов защищающих от гидролитической деградации, агентов защищающих от окисления, агентов защищающих от ультрафиолетового излучения, наполнителей, пигментов и наночастиц.
3. Термоотверждаемый материал с твердой поверхностью по п. 1 или 2, отличающийся тем, что изоцианат алифатического типа в жидкой композиции представляет собой 1,6-гексан диизоцианат (ГДИ), дициклогексилметан-4,4'-диизоцианат (Г12МДИ), изофорон диизоцианат (ИФДИ), 2,2,4-триметил-гексаметилен диизоцианат (ТМДИ), пентаметилен диизоцианат (ПДИ) или их комбинацией.
4. Термоотверждаемый материал с твердой поверхностью по п. 1, отличающийся тем, что полиол происходит из возобновляемого источника или биомассы.
5. Термоотверждаемый материал с твердой поверхностью по любому из предшествующих пунктов, отличающийся тем, что катализатор в жидкой композиции представляет собой дилаурат дибутилолова (ДЛБО), неодеканоат цинка, карбоксилат висмута или их комбинацию.
6. Термоотверждаемый материал с твердой поверхностью по любому из предшествующих пунктов, отличающийся тем, что жидкая композиция дополнительно содержит микронизированный полиуретан.
7. Термоотверждаемый материал с твердой поверхностью по любому из предшествующих пунктов, отличающийся тем, что изоцианат алифатического типа в жидкой композиции присутствует в количестве от 7% до 75% по массе относительно композиции.
8. Термоотверждаемый материал с твердой поверхностью по любому из предшествующих пунктов, отличающийся тем, что катализатор в жидкой композиции присутствует в количестве от 0,1 до 2% по массе относительно композиции.
9. Термоотверждаемый материал с твердой поверхностью по любому из пп. 2-8, отличающийся тем, что указанная по меньшей мере одна добавка в жидкой композиции присутствует в количестве от 2% до 85% по массе относительно композиции, до тех пор, пока не превышен предел в 100% для всех компонентов.
10. Термоотверждаемый материал с твердой поверхностью по любому из предшествующих пунктов, отличающийся тем, что указанная расширяемые полимерные микросферы в жидкой композиции присутствуют в количестве по меньшей мере 0,1% по массе относительно композиции.
11. Термоотверждаемый материал с твердой поверхностью по любому из предшествующих пунктов, отличающийся тем, что расширяемые полимерные микросферы в жидкой композиции наполнены углеводородным газом.
12. Термоотверждаемый материал с твердой поверхностью по любому из предшествующих пунктов, отличающийся тем, что расширяемые полимерные микросферы в жидкой композиции присутствуют в количестве более 3% по массе относительно композиции.
3
3
13. Термоотверждаемый материал с твердой поверхностью по п. 12, которая обладает многослойной структурой с толщиной листа от 2 до 5 мм во внешней части и плотностью 1000 г/см или более, и внутренней частью с плотностью от 200 до 800 г/см.
14. Способ получения термоотверждаемого материала с твердой поверхностью по любому из пп. 1-13, включающий следующие стадии:
(а) получение жидкой композиции, включающее стадии:
(а1) смешивание по меньшей мере одного полиола с по меньшей мере одним катализатором и расширяемыми полимерными микросферами, возможно с по меньшей мере одной добавкой;
(а2) смешивание продукта стадии (а1) с по меньшей мере одним изоцианатом алифатического или циклоалифатического типа.
(б) введение указанной жидкой композиции в форму;
(в) отверждение продукта в форме;
(г) извлечение продукта из формы после его отверждения.
15. Способ по п. 14, отличающийся тем, что смеси на стадиях (а1) и (а2) получают при температуре от 25 до 50°С.
16. Способ по п. 14, отличающийся тем, что форма имеет температуру от 25 до 80°С.